(57)【特許請求の範囲】
【請求項１】
複列の軌道面を有する内輪と、この内輪の軌道面と対応する複列の軌道面を有する外輪と、内輪および外輪の各列の軌道面間に、それぞれ異なるピッチ円直径をもって介装される複列の玉群とを備えたタンデム型複列アンギュラ玉軸受であって、
荷重無負荷時において、小径列側にのみ玉群のボールを収容したときの組幅を、大径列側にのみ玉群のボールを収容したときの組幅よりも大きくした内輪及び外輪を有し、荷重負荷時においては、小径列側にのみ玉群のボールを収容したときの組幅と大径列側にのみ玉群のボールを収容したときの組幅とを同一にした内輪及び外輪となることを特徴とするタンデム型複列アンギュラ玉軸受。
【請求項２】
複列の軌道面を有する内輪と、この内輪の軌道面と対応する複列の軌道面を有する外輪と、内輪および外輪の各列の軌道面間に、それぞれ異なるピッチ円直径をもって介装される複列の玉群とを備えたタンデム型複列アンギュラ玉軸受であって、
荷重無負荷時において、小径列側にのみ玉群のボールを収容したときの組幅を、大径列側にのみ玉群のボールを収容したときの組幅よりも大きくした内輪及び外輪を有し、荷重負荷時においては、小径列側にのみ玉群のボールを収容したときの軸方向弾性変位量と、大径列側にのみ玉群のボールを収容したときの軸方向弾性変位量とを同一にした内輪及び外輪となることを特徴とするタンデム型複列アンギュラ玉軸受。
【請求項３】
小径列側にのみ玉群のボールを収容したときの軸方向弾性変位量と、大径列側にのみ玉群のボールを収容したときの軸方向弾性変位量とを、少なくとも、ボール径、初期接触角、内輪の軌道面の曲率、および外輪の軌道面の曲率を含むパラメータに基づいて、同一にしたことを特徴とする請求項２に記載のタンデム型複列アンギュラ玉軸受。
【請求項４】
保持器材料が、ポリアミド、ポリフェニレンサルファイト、およびポリエーテルエーテルケトンから選ばれた少なくとも一種類からなることを特徴とする請求項１〜請求項３のいずれか１項に記載のタンデム型複列アンギュラ玉軸受。
【請求項５】
保持器には強化材が充填され、その充填率を３０％以上としたことを特徴とする請求項１〜請求項４のいずれか１項に記載のタンデム型複列アンギュラ玉軸受。
【請求項６】
前記ボールをセラミックス製としたことを特徴とする請求項１〜請求項５のいずれか１項に記載のタンデム型複列アンギュラ玉軸受。
【請求項７】
内輪、外輪、およびボールのうち少なくともいずれか１つの部材に窒化処理を施したことを特徴とする請求項１〜請求項５のいずれか１項に記載のタンデム型複列アンギュラ玉軸受。
【請求項８】
内輪、外輪、およびボールのうち少なくともいずれか１つの部材に結晶粒微細化強化を施したことを特徴とする請求項１〜請求項５のいずれか１項に記載のタンデム型複列アンギュラ玉軸受。
【請求項９】
内輪、外輪、およびボールのうち少なくともいずれか１つの部材が浸炭鋼であることを特徴とする請求項１〜請求項５のいずれか１項に記載のタンデム型複列アンギュラ玉軸受。
【請求項１０】
前記請求項１〜請求項９のいずれか１項に記載のタンデム型複列アンギュラ玉軸受であって、デファレンシャルケースと、このデファレンシャルケース内に配置される差動減速機構と、差動減速機構のリングギヤに噛合するピニオンギヤと、ピニオンギヤを支持するピニオン軸とを備えたデファレンシャル装置に用いられることを特徴とするタンデム型複列アンギュラ玉軸受。
【発明の詳細な説明】
【技術分野】
【０００１】
本発明は、タンデム型複列アンギュラ玉軸受に関する。
【背景技術】
【０００２】
軸受には、ラジアル荷重と一方向のアキシアル荷重を負荷することができるアンギュラ玉軸受がある。玉（ボール）と内輪・外輪とは接触角をもっており、接触角が大きくなるほどアキシアル荷重の負荷能力が大きくなり、接触角が小さいほど、高速回転に有利となる。
【０００３】
ところで、転がり抵抗を低減するために、円すいころ軸受に代わるものとして複列アンギュラ玉軸受（タンデム型）がある（特許文献１）。また、このタンデム型複列アンギュラ玉軸受を自動車のトランスファに使用したものがある（特許文献２）。なお、トランスファとは、４ＷＤ車で、トランスミッションから来る動力を前後輪に分けて伝える装置であり、通常はデファレンシャル装置（差動装置）も一緒に組み込まれており、これを総称してセンターデフと呼んでいる。また、複列アンギュラ玉軸受とは、単列アンギュラ玉軸受を背面組合せとし、内輪、外輪をそれぞれ一体にした構造で、両方向のアキシアル荷重を負荷することができ、しかも、モーメント荷重に対する負荷能力がある軸受である。
【０００４】
タンデム型複列アンギュラ玉軸受は、図５に示すように、複列の軌道面１ａ、１ｂを有する内輪２と、この内輪２の軌道面１ａ、１ｂと対応する複列の軌道面３ａ、３ｂを有する外輪４と、内輪２および外輪４の各列の軌道面１ａ、１ｂ、３ａ、３ｂ間に介装される複列の玉群５、６とを備える。複列の玉群５、６は、それぞれ異なるピッチ円直径をもっている。また、各玉群５、６のボール７，８は内輪２と外輪４との間に配置される保持器９，１０に保持されている。
【０００５】
前記特許文献２に記載のデファレンシャル装置は、図６に示すように、デファレンシャルケース１０１と、このデファレンシャルケース１０１内に配置される差動減速機構（図外）と、差動減速機構のリングギヤ（図外）に噛合するピニオンギヤ１０４と、ピニオンギヤ１０４を支持するピニオン軸１０５とを備え、ピニオン軸１０５が軸受１０６、１０７を介して回転自在にデファレンシャルケース１０１内に支持されている。
【０００６】
そして、軸受１０６、１０７にそれぞれタンデム型複列アンギュラ玉軸受を使用している。ピニオンギヤ１０４側に配設される一方の軸受１０６は、内輪２の大径側端面２ａ（外輪４よりもピニオンギヤ１０４側に突出している端面）がピニオンギヤ１０４の端面１０４ａに圧接するとともに、外輪４の反ピニオンギヤ側の端面４ａがケース１０１の内面に形成された段差面１０８に圧接している。
【０００７】
他方の軸受１０７は、内輪２の大径側端面２ａ（外輪４よりも反ピニオンギヤ側に突出している端面）がピニオンフランジ１００の端縁１００ａに圧接するとともに、外輪４のピニオンギヤ側の端面４ａがケース５１の内面に形成された段差面１０９に圧接している。また、ピニオン軸１０５は、そのピニオンギヤ１０４側は大径とされて段差部１０５ａが形成され、この段差部１０５ａと他方の軸受１０７の内輪２との間にスリーブ１１０が介在されている。
【０００８】
この場合、ピニオン軸１０５の端部のねじ部１１１にナット部材（図示省略）を螺合することによって、ピニオンフランジ１００を介して軸受１０６、１０７に予圧を付与することになる。すなわち、軸受１０６、１０７に予圧を付与することによって、軸受支持構造の剛性が増し、ピニオン軸１０５の位置が安定してリングギヤとの噛み合いが良好となる。
【０００９】
また、軸受１０６、１０７の内輪２、外輪４、ボール７，８等は、ＳＵＪ２などの軸受鋼にて構成される。
【００１０】
また、特許文献３に示すピニオン軸支持用軸受装置では、ピニオンフロント側軸受が単列アンギュラ玉軸受で、そのアキシアルすきまが、ピニオンリア側軸受のタンデムアンギュラ玉軸受の小径列アキシアルすきまと概略同一と規定されている。これにより、単列アンギュラとタンデムアンギュラ玉軸受との荷重分配の割合の均一化を図っている。
【先行技術文献】
【特許文献】
【００１１】
【特許文献１】特許第１８１５４７号公報
【特許文献２】特表２００２−５２３７０号公報
【特許文献２】特開２００４−１９０７２８号公報
【発明の概要】
【発明が解決しようとする課題】
【００１２】
ところで、ピニオンフロント・リア両軸受がタンデムアンギュラ玉軸受であった場合、従来技術によるすきま設定ができない。このため、前記特許文献３に記載のものでは、ピニオンフロント側軸受を単列アンギュラ玉軸受とし、ピニオンリア側軸受をタンデムアンギュラ玉軸受としている。
【００１３】
しかしながら、ピニオンフロント側の負荷荷重はピニオンリア側と比して小さいものの、面圧過大及び肩乗上げを防止するためには、ピニオンフロント・リアの両軸受をタンデムアンギュラ玉軸受にしなければならない場合がある。このため、従来では、タンデムアンギュラ玉軸受を使用したデファレンシャルは、ピニオンフロント・リアの両軸受ともタンデムアンギュラ玉軸受が一般的である。
【００１４】
このように、ピニオンフロント・リアの両軸受をタンデムアンギュラ玉軸受にした場合、タンデムアンギュラ玉軸受単体での大径列・小径列の荷重分配を均等にしなければ、大径列・小径列のどちらか一方で荷重負荷割合が大きくなり、短寿命となるおそれがある。
【００１５】
そこで、本発明は斯かる実情に鑑み、荷重負荷時において大径列と小径列との荷重負荷割合が均一化され、長寿命化を図ることができるタンデム型複列アンギュラ玉軸受を提供しようとするものである。
【課題を解決するための手段】
【００１６】
本発明のダンデム型複列アンギュラ玉軸受は、複列の軌道面を有する内輪と、この内輪の軌道面と対応する複列の軌道面を有する外輪と、内輪および外輪の各列の軌道面間に、それぞれ異なるピッチ円直径をもって介装される複列の玉群とを備えたタンデム型複列アンギュラ玉軸受であって、荷重無負荷時において、小径列側にのみ玉群のボールを収容したときの組幅を、大径列側にのみ玉群のボールを収容したときの組幅よりも大きくした内輪及び外輪を有し、荷重負荷時においては、小径列側にのみ玉群のボールを収容したときの組幅と大径列側にのみ玉群のボールを収容したときの組幅とを同一にした内輪及び外輪となるものである。ここで、組幅とは、この玉軸受全体の軸方向長さである。
【００１７】
本発明のタンデム型複列アンギュラ玉軸受によれば、荷重負荷時において、小径列側と大径列側との荷重負荷割合の均一化を図ることができる。荷重負荷時に組幅が同一となるような荷重とは、予圧荷重であり、例えば、デファレンシャル装置のピニオン軸支持軸受に対し負荷されている初期荷重である。
【００１８】
また、他のダンデム型複列アンギュラ玉軸受は、複列の軌道面を有する内輪と、この内輪の軌道面と対応する複列の軌道面を有する外輪と、内輪および外輪の各列の軌道面間に、それぞれ異なるピッチ円直径をもって介装される複列の玉群とを備えたタンデム型複列アンギュラ玉軸受であって、荷重無負荷時において、小径列側にのみ玉群のボールを収容したときの組幅を、大径列側にのみ玉群のボールを収容したときの組幅よりも大きくした内輪及び外輪を有し、荷重負荷時においては、小径列側にのみ玉群のボールを収容したときの軸方向弾性変位量と、大径列側にのみ玉群のボールを収容したときの軸方向弾性変位量とを同一にした内輪及び外輪となるものである。このように設定することによって、小径列側にのみボールを収容したときの組幅と大径列側にのみボールを収容したときの組幅とを、安定して同一とすることができる。この際、小径列側にのみ玉群のボールを収容したときの軸方向弾性変位量と、大径列側にのみ玉群のボールを収容したときの軸方向弾性変位量とを、少なくとも、ボール径、初期接触角、内輪の軌道面の曲率、および外輪の軌道面の曲率を含むパラメータに基づいて、同一にすることができる。
【００１９】
保持器材料が、例えば、ポリアミド、ポリフェニレンサルファイト、およびポリエーテルエーテルケトンから選ばれた少なくとも一種類からなるものであってもよい。すなわち、保持器をこのようなエンジニアリングプラスチック等の樹脂保持器とすることができる。
【００２０】
保持器には強化材が充填され、その充填率を３０％以上とするのが好ましい。強化材が炭素繊維やガラス繊維等の繊維強化プラスチック（Ｆｉｂｅｒ Ｒｅｉｎｆｏｒｃｅｄ Ｐｌａｓｔｉｃｓ：ＦＲＰ）であってもよい。
【００２１】
前記ボールをセラミックス製としてもよい。このように、ボールをセラミックス製とすることによって、従来一般的に使用されていた鋼製のボールを使用した玉軸受に比べて、ボールと、外輪の軌道面及び内輪の軌道面との接触部に作用する転がり摩擦の低減を図れる。すなわち、セラミックス製のボールと、鋼等の硬質金属製の外輪及び内輪とを当接させる為、異種材料同士の接触状態となり、同種金属同士の接触状態に比べて、当接部での摩擦抵抗が低減される。同時に、セラミックス製のボールは、鋼製のボールに比べて弾性変形量が少ないので、当接部に存在するヘルツの接触楕円が小さくなる。さらには、金属に比べて比重が小さく、慣性質量が小さいため、セラミックス製のボール自体の転がり抵抗も小さい。
【００２２】
内輪、外輪、およびボールのうち少なくともいずれか１つの部材に窒化処理を施したものであってもよい。ここで、窒化処理とは、アルミニウム、クロム、モリブデンなどの窒化物形成元素を含む鋼を、アンモニアまたは窒素を含んだ雰囲気中に暴露し、オーステナイト化温度以下の温度域で加熱することにより、鋼の表面近傍（1mm以内）に窒素を浸透させて硬化させる処理である。耐磨耗性、耐疲労性、耐腐食性、耐熱性の向上を図ることができる。
【００２３】
内輪、外輪、およびボールのうち少なくともいずれか１つの部材に結晶粒微細化強化を施したものであってもよい。結晶粒微細化強化処理は、例えば、浸炭窒化された組織を低温で２次焼き入れする処理である。この結晶粒微細化強化を施すことによって、鋼材の結晶粒が小さくなって疲労強度が向上する。
【００２４】
内輪、外輪、およびボールのうち少なくともいずれか１つの部材が浸炭鋼であってもよい。ここで、浸炭鋼とは、浸炭後，肌焼(はだやき)を行って表面を硬化させた鋼である。また、浸炭とは、鋼の表面部の炭素含有量を増加させるため，炭素を含む媒剤中で加熱する処理である。コークス，木炭などによる固体浸炭，シアン化物による液体浸炭，一酸化炭素，メタンなどによるガス浸炭がある。浸炭鋼は、耐摩耗性が大きく内部は粘り強い。
【００２５】
浸炭鋼としては、クロムモリブデン鋼であっても、クロム鋼であってもよい。クロムモリブデン鋼には、ＳＭｎ４２０やＳＣＭ４３５等がある。クロム鋼にはＳＣｒ４１５やＳＣｒ４２０等がある。
【００２６】
このタンデム型複列アンギュラ玉軸受は、デファレンシャルケースと、このデファレンシャルケース内に配置される差動減速機構と、差動減速機構のリングギヤに噛合するピニオンギヤと、ピニオンギヤを支持するピニオン軸とを備えたデファレンシャル装置に用いることができる。
【発明の効果】
【００２７】
本発明のタンデム型複列アンギュラ玉軸受では、荷重負荷時において、小径列側と大径列側との荷重負荷割合の均一化を図ることができ、長寿命化を図ることができる。
【００２８】
特に、小径列側にのみボールを収容したときの軸方向弾性変位量と、大径列側にのみボールを収容したときの軸方向弾性変位量とを同一となるように設定することによって、荷重負荷割合の均一化をより安定して図ることができる。
【００２９】
ポリアミド、ポリフェニレンサルファイト、ポリエーテルエーテルケトン等のエンジニアリングプラスチック等の樹脂保持器を用いれば、重量が軽く摩擦係数が小さいため、軸受起動時のトルク損失や保持器摩耗の低減に好適となる。特に、樹脂保持器では、射出成形で形成することができるので、特異形状の保持器でも製作し易い利点がある。
【００３０】
充填率を３０％以上とされた強化材が充填されたものでは、保持器の強度向上を図ることができ、タンデム型複列アンギュラ玉軸受として安定する。
【００３１】
セラミックス製のボールを用いれば、軽量化を図ることができ、しかも、接触面積を小さくでき、軸受の低トルク化を実現できる。
【００３２】
内輪、外輪、およびボールのうち少なくともいずれか１つの部材に、窒化処理を施したもの、結晶粒微細化強化を施したもの、又は浸炭鋼を用いたものでは、それぞれの鋼材の特質を生かせることができ、一層の長寿命化等を図ることができる。
【００３３】
前記したようなタンデム型複列アンギュラ玉軸受を、デファレンシャル装置に用いることによって、高品質のデファレンシャル装置を提供することができる。
【図面の簡単な説明】
【００３４】
【図１】本発明の実施形態を示すタンデム型複列アンギュラ玉軸受の要部拡大断面図である。
【図２】前記図１に示すタンデム型複列アンギュラ玉軸受において、小径側にのみボールを収容した状態の組幅を示し、（ａ）は荷重無負荷時の要部拡大断面図であり、（ｂ）は荷重負荷時の要部拡大断面図である。
【図３】前記図１に示すタンデム型複列アンギュラ玉軸受において、大径側にのみボールを収容した状態の組幅を示し、（ａ）は荷重無負荷時の要部拡大断面図であり、（ｂ）は荷重負荷時の要部拡大断面図である。
【図４】前記図１に示すタンデム型複列アンギュラ玉軸受を用いたデファレンシャル装置の断面図である。
【図５】従来のタンデム型複列アンギュラ玉軸受の断面図である。
【図６】従来のタンデム型複列アンギュラ玉軸受を用いたデファレンシャル装置の断面図である。
【発明を実施するための形態】
【００３５】
以下、本発明の実施形態を図面に従って説明する。図１は、本発明に係るタンデム型複列アンギュラ玉軸受を示し、このタンデム型複列アンギュラ玉軸受は、複列の軌道面１１ａ、１１ｂを有する内輪１２と、この内輪１２の軌道面１１ａ、１１ｂと対応する複列の軌道面１３ａ、１３ｂを有する外輪１４と、内輪１２および外輪１４の各列の軌道面１１ａ、１１ｂ、１３ａ、１３ｂ間に介装される複列の玉群１５、１６とを備える。玉群１５、１６はそれぞれ異なるピッチ円直径Ｄ１、Ｄ２をもっている。この場合、Ｄ１＜Ｄ２とされる。内輪１２の外径面には、軌道面１１ａ、１１ｂ間に周方向溝２３が形成されている。
【００３６】
玉群１５、１６はそれぞれ保持器１９、２０にて保持される。一方の保持器１９は、周方向に沿って所定ピッチで複数のポケット３０が形成されたリング状の本体部１９ａと、この本体部１９ａの軸方向内方端部に外径方向に突出する外鍔部１９ｂと、本体部１９ａの軸方向内方端部に内径方向に突出する内鍔部１９ｃとを備える。また、他方の保持器２０は、周方向に沿って所定ピッチで複数のポケット３１が形成されたリング体からなる。
そして、各保持器１９、２０のポケット３０、３１には、転動体としてのボール２７，２８が保持される。
【００３７】
また、小径側のボール２７の接触角α１を大径側のボール２８の接触角α２よりも大きくしている。ボール２７（２８）の内輪１２の軌道面１１ａ（１１ｂ）との接触点Ｐａ（Ｐｂ）と、ボール２７（２８）の外輪１４の軌道面１３ａ（１３ｂ）との接触点Ｑａ（Ｑｂ）とを結ぶ直線ｍａ（ｍｂ）を形成するとともに、この軸受の中心軸線Ｌと直交する直線ｎを形成する。この直線ｍａ（ｍｂ）と直線ｎとが成す角度α１(α２)が接触角である。そして、本発明では、α１＞α２としている。接触角が大きいとアキシアル荷重の負荷能力が大きくなり、逆に、接触角が小さいと高速回転に有利となる。このため、本発明では、接触角が大きい利点と、接触角が小さい利点の両者を生かすため、小径側のボールの接触角を大径側のボールの接触角よりも大きくした。
【００３８】
保持器１９、２０は樹脂保持器である。この樹脂としてはエンジニアリングプラスチックが好ましい。ここで、エンジニアリングプラスチックとは、合成樹脂のなかで主に耐熱性が優れ、強度が必要とされる分野に使うことができるものであって、エンプラと略される。また、エンジニアリングプラスチックは、汎用エンジニアリングプラスチックとスーパーエンジニアリングプラスチックとがあり、この保持器１９，２０に用いるエンジニアリングプラスチックには両者を含む。以下に代表的なものを掲げる。なお、これらはエンジニアリングプラスチックの例示であって、エンジニアリングプラスチックが以下のものに限定されるものではない。また、この樹脂保持器１９，２０では、例えば射出成形にて形成することができる。
【００３９】
汎用エンジニアリングプラスチックには、ポリカーボネート（ＰＣ）、ポリアミド６（ＰＡ６）、ポリアミド６６（ＰＡ６６）、ポリアセタール（ＰＯＭ）、変性ポリフェニレンエーテル（ｍ−ＰＰＥ）、ポリブチレンテレフタレート（ＰＢＴ）、ＧＦ強化ポリエチレンテレフタレート（ＧＦ−ＰＥＴ）、超高分子量ポリエチレン（ＵＨＭＷ−ＰＥ）等がある。また、スーパーエンジニアリングプラスチックには、ポリサルホン（ＰＳＦ）、ポリエーテルサルホン（ＰＥＳ）、ポリフェニレンサルファイド（ＰＰＳ）、ポリアリレート（ＰＡＲ）、ポリアミドイミド（ＰＡＩ）、ポリエーテルイミド（ＰＥＩ）、ポリエーテルエーテルケトン（ＰＥＥＫ）、液晶ポリマー（ＬＣＰ）、熱可塑性ポリイミド（ＴＰＩ）、ポリベンズイミダゾール（ＰＢＩ）、ポリメチルベンテン（ＴＰＸ）、ポリ１，４−シクロヘキサンジメチレンテレフタレート（ＰＣＴ）、ポリアミド４６（ＰＡ４６）、ポリアミド６Ｔ（ＰＡ６Ｔ）、ポリアミド９Ｔ（ＰＡ９Ｔ）、ポリアミド１１，１２（ＰＡ１１，１２）、フッ素樹脂、ポリフタルアミド（ＰＰＡ）等がある。
【００４０】
保持器１９、２０をこのような樹脂保持器とする場合、強化材(樹脂強化材)を充填するのが好ましい。その充填率を３０％以上とするのが好ましい。強化材が炭素繊維やガラス繊維等の繊維強化プラスチック（Ｆｉｂｅｒ Ｒｅｉｎｆｏｒｃｅｄ Ｐｌａｓｔｉｃｓ：ＦＲＰ）であってもよい。ここで、炭素繊維とは、アクリル繊維またはピッチ（石油、石炭、コールタールなどの副生成物）を原料に高温で炭化して作った繊維である。前者の原料を使った炭素繊維はＰＡＮ（Ｐｏｌｙａｃｒｙｌｏｎｉｔｒｉｌｅ）、後者を使った炭素繊維はＰＩＴＣＨと区分される。広義の意味で炭素の集合体である。グラファイトの結合により高い強度を得ている。グラファイトとは、炭素から成る元素鉱物である。炭素繊維は、耐摩耗性、耐熱性、熱伸縮性、耐酸性、電気伝導性、耐引張力などに優れ、アルミニウムなどの金属に比べても軽量である利点がある。また、ガラス繊維とは、溶融したガラスを細く引き伸ばし急冷固化して作られた繊維状材料である。繊維形式によって長繊維、短繊維に分類され、また組成によってアルカリガラス繊維と含アルカリガラス繊維に大別される。ガラス繊維は、耐食性，耐熱性，耐湿性，電気絶縁性に優れる。このため、樹脂に炭素繊維やガラス繊維を混ぜることで、軽量かつ強度のある素材となる。
【００４１】
ところで、この軸受では、内輪１２、外輪１４、ボール２７，２８のいずれかの部材を、ＳＣＭ４２０（クロムモリブデン鋼）、ＳＣＭ４３５（クロムモリブデン鋼）、ＳＣｒ４１５（クロム鋼）等の浸炭鋼にて構成したものである。ここで、浸炭鋼とは、浸炭後，肌焼(はだやき)を行って表面を硬化させた鋼である。また、浸炭とは、鋼の表面部の炭素含有量を増加させるため，炭素を含む媒剤中で加熱する処理である。
【００４２】
浸炭は、例えば次のような熱処理工程を行う。まず、所定温度(例えば、８４０℃)の予熱を所定時間（例えば、３０分）だけ行い、その後、所定高温（例えば、９３０℃）に加熱して浸炭工程（例えば、９０分〜１５０分程度）を行う。次に、例えば３０分程度拡散を行って、例えば、８５０℃程度の焼き入れを３０分程度行う。
【００４３】
また、内輪１２、外輪１４、ボール２７，２８のいずれかの部材に窒化処理を施したものであってもよい。ここで、窒化処理とは、アルミニウム、クロム、モリブデンなどの窒化物形成元素を含む鋼を、アンモニアまたは窒素を含んだ雰囲気中に暴露し、オーステナイト化温度以下の温度域で加熱することにより、鋼の表面近傍（1mm以内）に窒素を浸透させて硬化させる処理である。耐磨耗性、耐疲労性、耐腐食性、耐熱性の向上を図ることができる。
【００４４】
また、内輪１２、外輪１４、およびボール２７，２８のうち少なくともいずれか１つの部材に結晶粒微細化強化を施したものであってもよい。結晶粒微細化強化処理（ＦＡ処理）は、例えば、浸炭窒化された組織を低温で２次焼入れする処理である。この結晶粒微細化強化を施すことによって、鋼材の結晶粒が小さくなって疲労強度が向上する。
【００４５】
ＦＡ処理は、１次焼入時においてマルテンサイト中に十分な炭素を固溶させつつ、鋼のＡｃ１変態点を下げる目的で窒化処理を施し、その後、２次焼入工程保持温度を低温化させて、微細な結晶粒を得る方法である。
【００４６】
なお、内輪１２や外輪１４には、ＳＵＪ２等の軸受鋼を用いることができる。また、ボール２７，２８は、鋼球（ＳＵＪ２）、ステンレス鋼球（ＳＵＳ４４０Ｃ）、炭素鋼球（ＳＷＣＨ１０）、さらにはセラミックス球等にて構成できる。
【００４７】
ボール２７，２８にセラミックス製のものを用いると、軸受鋼製の内輪１２、及び外輪１４に対して異種材料の組合せとなり、また鋼製転動体に比べて比重も小さいことから、軸受内部の摩擦及び磨耗が軽減される。ボール２７、２８を構成するセラミックの種類は特に限定しないが、例えば、窒化珪素（Ｓｉ3Ｎ4）、ジルコニア（ＺｒＯ2）、炭化珪素（ＳｉＣ）、アルミナ（Ａｌ2Ｏ3）等が、好適に使用できる。摩擦特性、加工性、比重等を考慮すると特に窒化珪素が望ましい。又、セラミックス製転動体の成形法に関しても、特に限定せず、常圧、加圧、ＨＩＰ等、何れの成形法によるものでも利用可能である。これらセラミックス製転動体は、金型成形若しくは造粒成形によって一次成形され、常圧焼結、加圧焼結、ＨＩＰ焼結等で二次成形して得られた素球を、ラッピング等で仕上げて完成球とされる。この中で最も安価な素球を得られるのは造粒成形−常圧焼結であるが、更に高性能を要求するならＨＩＰ焼結若しくは加圧焼結を施したものが望ましい。
【００４８】
図４は本発明にかかるタンデム型複列アンギュラ玉軸受を使用したデファレンシャル装置を示し、このデファレンシャル装置は、デファレンシャルケース５１と、このデファレンシャルケース５１内に配置される差動減速機構５２と、差動減速機構５２のリングギヤ５３に噛合するピニオンギヤ５４と、ピニオンギヤ５４を支持するピニオン軸５５とを備え、ピニオン軸５５が軸受５６、５７を介して回転自在にデファレンシャルケース５１内に支持されている。
【００４９】
そして、軸受５６、５７にそれぞれ前記図１や図２に示すタンデム型複列アンギュラ玉軸受を使用している。ピニオンギヤ５４側に配設される一方の軸受５６は、ピニオン軸５５のピニオンギヤ５４の端面５４aに軸受５６の内輪１２の端部３３、つまり端面１２aが圧接するとともに、外輪１４の反ピニオンギヤ側の端面１４ａがケース５１の内面に形成された段差面５８に圧接している。
【００５０】
他方の軸受５７は、内輪１２の端部３３、つまり端面１２a（反フランジ側の端面）がピニオンフランジ５０の端縁５０aに圧接するとともに、外輪１４のピニオンギヤ側の端面１４ａがケース５１の内面に形成された段差面５９に圧接している。また、一方の軸受５６と他方の軸受５７の内輪１２との間にスリーブ６０が介在されている。
【００５１】
この場合、ピニオン軸５５の端部のねじ部６１にナット部材６２を螺合することによって、ピニオンフランジ５０を介して軸受５６、５７に予圧を付与することになる。
【００５２】
ところで、本発明のタンデム型複列アンギュラ玉軸受では、荷重無負荷時において、小径列側にのみボール２７を収容したときの組幅Ａ０（図２（ａ）参照）を、大径列側にのみボール２８を収容したときの組幅Ｂ０（図３（ａ）参照）よりも大きく設定する。すなわち、Ａ０＞Ｂ０とする。ここで、組幅とは、この玉軸受全体の軸方向長さである。
【００５３】
そして、荷重負荷時において、小径列側にのみボール２７を収容したときの組幅Ａ１（図２（ｂ）参照）と、大径列側にのみボール２８を収容したときの組幅Ｂ１（図３（ｂ）参照）とを同一に設定する。荷重負荷時に組幅は同一となるような荷重とは、予圧荷重であり、例えば、デファレンシャル装置のピニオン軸支持軸受に対し負荷されている初期荷重である。
【００５４】
また、予圧荷重負荷時において、小径側（小径列）にボール２７を収容したとき（図２（ｂ）に示す状態）の軸方向弾性変形量δａ１と、大径側（大径列）にボール２８を収容したとき（図３（ｂ）に示す状態）軸方向弾性変形量δａ２とを同一となるように設定する。この場合、ボール２７（２８）の球径、初期接触角、内輪１２の軌道面１１ａ（１１ｂ）の曲率、外輪１４の軌道面１３ａ（１３ｂ）の曲率等のパラメータに基づいて設定する。
【００５５】
ここで、軸方向弾性変形量δａ１（δａ２）は次の数１（数２）で表される。この数１及び数２において、Ｄａ１（Ｄａ２）はボール径（鋼球径）であり、α１(α２)は初期接触角（荷重無負荷時の接触角）であり、Ｃ１は内輪１２の軌道面１１ａ及び外輪１４の軌道面１３ａの曲率によって決まる弾性定数である。Ｃ２は内輪１２の軌道面１１ｂ及び外輪１４の軌道面１３ｂの曲率によって決まる弾性定数である。
【数１】
0005815367.tif 000002
【００５６】
【数２】
0005815367.tif 000003
【００５７】
また、数１（数２）におけるＰ0はボール１個にかかる荷重であって、次の数３（数４）で表される。ここで、Ｚはボール個数であり、Ｆａは予圧（アキシアル荷重）である。
【数３】
0005815367.tif 000004
【００５８】
【数４】
0005815367.tif 000005
【００５９】
本発明のタンデム型複列アンギュラ玉軸受では、荷重負荷時において、小径列側と大径列側との荷重負荷割合の均一化を図ることができ、長寿命化を図ることができる。
【００６０】
特に、小径列側にのみボール２７を収容したときの軸方向弾性変位量と、大径列側にのみボール２８を収容したときの軸方向弾性変位量とを同一となるように設定することによって、荷重負荷割合の均一化をより安定して図ることができる。
【００６１】
ポリアミド、ポリフェニレンサルファイト、ポリエーテルエーテルケトン等のエンジニアリングプラスチック等の樹脂保持器を用いれば、重量が軽く摩擦係数が小さいため、軸受起動時のトルク損失や保持器摩耗の低減に好適となる。特に、樹脂保持器では、射出成形で形成することができるので、特異形状の保持器でも製作し易い利点がある。
【００６２】
充填率を３０％以上とされた強化材が充填されたものでは、保持器の強度向上を図ることができ、タンデム型複列アンギュラ玉軸受として安定する。
【００６３】
セラミックス製のボール２７、２８を用いれば、軽量化を図ることができ、しかも、接触面積を小さくでき、軸受の低トルク化を実現できる。
【００６４】
内輪１２、外輪１４、およびボール２７、２８のうち少なくともいずれか１つの部材に、窒化処理を施したもの、結晶粒微細化強化を施したもの、又は浸炭鋼を用いたものでは、それぞれの鋼材の特質を生かせることができ、一層の長寿命化等を図ることができる。
【００６５】
前記したようなタンデム型複列アンギュラ玉軸受を、デファレンシャル装置に用いることによって、高品質のデファレンシャル装置を提供することができる。
【００６６】
以上、本発明の実施形態につき説明したが、本発明は前記実施形態に限定されることなく種々の変形が可能であって、例えば、このタンデム型複列アンギュラ玉軸受は、デファレンシャル装置以外の種々の機械、装置、工具等に使用することができる。また、玉群１５，１６のボール２７、２８の数、球径等は任意に変更できる。さらに、前記実施形態では、玉群１５，１６は２列であったが、３列以上であってもよい。玉群１５、１６の各ピッチ円直径Ｄ１、Ｄ２の差も、使用する機械、装置、工具等に応じて種々変更できる。使用する浸炭鋼としては、ＳＣＭ４２０（クロムモリブデン鋼）、ＳＣＭ４３５（クロムモリブデン鋼）、ＳＣｒ４１５（クロム鋼）に限るものではなく、他の浸炭鋼であってもよい。
【００６７】
また、保持器１９，２０を、鉄板保持器（金属板を打ち抜いて形成されたもの）としてもよい。金属板としては、冷間圧延鋼板（ＳＰＣ）や熱間圧延軟鋼板（ＳＰＨ）等の圧延鋼板、及びばね鋼等を使用することができる。また、冷間圧延鋼板（ＳＰＣ）や熱間圧延軟鋼板（ＳＰＨ）であれば、その表面に浸炭窒化処理やガス軟窒化処理等の表面硬化処理を施すのが好ましい。保持器１９、２０を鉄板製とすることによって、保持器の剛性を高めることができ、長期に亘って安定してボール２７，２８を保持することができる。しかも、耐油性に優れ、油への浸漬による材質劣化を防止できる。
【符号の説明】
【００６８】
１１ａ、１３ａ       軌道面
１２   内輪
１４   外輪
１５，１６    玉群
１９，２０    保持器
２７，２８    ボール
５１   デファレンシャルケース
５２   差動減速機構
５４   ピニオンギヤ
５５   ピニオン軸
【図１】
0005815367.tif 000006
【図２】
0005815367.tif 000007
【図３】
0005815367.tif 000008
【図４】
0005815367.tif 000009
【図５】
0005815367.tif 000010
【図６】
0005815367.tif 000011